(57)【特許請求の範囲】
【請求項１】
位置選択的クロスカップリング反応を含む製造工程により得られた多価ヒドロキシビフェニルと、エピハロヒドリンとを反応させる工程とを有することを特徴とする、下記式（１）で示されるビフェニル骨格含有エポキシ樹脂の製造方法。
【化１】
0005812222.tif 000020
（式中、ｋ１、ｌ１はそれぞれ０〜４の整数、ｍ、ｎはそれぞれ１〜５の整数を表し、Ｒ１及びＲ２はそれぞれ独立して置換基を有していても良い炭素数１〜１０の炭化水素基を表し、Ｒ１及びＲ２はそれぞれ互いに同一でも異なっていても良い。（但し、ビフェニル骨格の左右のそれぞれのフェニル構造は異なる。））
【請求項２】
位置選択的クロスカップリング反応が、
下記式（２）で表されるアリールボロン酸類、その無水物、エステルおよびボレート塩から選ばれる少なくとも一つの化合物と、
下記式（３）で表されるハロゲン化アリールまたはアリールスルホネートから選ばれる少なくとも一つの化合物とを用いるクロスカップリング反応である、請求項１に記載のビフェニル骨格含有エポキシ樹脂の製造方法。
【化２】
0005812222.tif 000021
【化３】
0005812222.tif 000022
（ｋ１、ｌ１はそれぞれ０〜４の整数、ｍ、ｎはそれぞれ１〜５の整数を表し、Ｒ１及びＲ２はそれぞれ独立して置換基を有していても良い炭素数１〜１０の炭化水素基を表し、Ｒ１及びＲ２はそれぞれ互いに同一でも異なっていても良く、Ｒ３及びＲ４はそれぞれ独立して水素原子、メチル基、ベンジル基、テトラヒドロピラニル基、テトラヒドロフリル基、メトキシメチル基、エトキシメチル基またはトリメチルシリル基、ｔｅｒｔ−ブチルジメチルシリル基、トリイソプロピルシリル基等のシリル基を表し、Ｘは塩素原子、臭素原子、ヨウ素原子、トリフラート、メシラート、トシラートまたはノシラートを表す。）
【請求項３】
前記ビフェニル骨格含有エポキシ樹脂が、下記式（４）で表される２，４，４’−トリヒドロキシビフェニル型エポキシ樹脂である、請求項１または２に記載の製造方法。
【化４】
0005812222.tif 000023
（式中、ｋ１は０〜４の整数、ｌ１は０〜３の整数、Ｒ１及びＲ２はそれぞれ独立して置換基を有していても良い炭素数１〜１０の炭化水素基を表し、Ｒ１及びＲ２はそれぞれ互いに同一でも異なっていても良い。）
【請求項４】
前記ビフェニル骨格含有エポキシ樹脂が、下記式（５）で表される３，４’，５−トリヒドロキシビフェニル型エポキシ樹脂である、請求項１または２に記載の製造方法。
【化５】
0005812222.tif 000024
（式中、ｋ１は０〜４の整数、ｌ１は０〜３の整数、Ｒ１及びＲ２はそれぞれ独立して置換基を有していても良い炭素数１〜１０の炭化水素基を表し、Ｒ１及びＲ２はそれぞれ互いに同一でも異なっていても良い。）
【発明の詳細な説明】
【技術分野】
【０００１】
本発明は、ビフェニル骨格含有エポキシ樹脂の製造方法およびエポキシ樹脂に関する。
【背景技術】
【０００２】
多価ヒドロキシ化合物及びそれを用いたエポキシ樹脂は、硬化時の低収縮性（寸法安定性）、電気絶縁性、耐薬品性などに優れた硬化物を与える点から、半導体封止材やプリント回路基板等の電子部品、電子部品分野、導電ペースト等の導電性接着剤、その他接着剤、複合材料用マトリックス、塗料、フォトレジスト材料、顕色材料等で広く用いられている。近年、これらの各種用途、とりわけ先端材料分野において、耐熱性や耐吸湿性、低熱膨張性に代表される性能の一層の向上が求められている。さらに、環境問題に対する法規制等により、鉛を使用しない高融点半田（鉛フリー半田）が主流となっており、この鉛フリー半田は従来の共晶半田よりも使用温度が約２０〜４０℃高くなることから、エポキシ樹脂硬化物にはこれまで以上に高い耐熱性が要求されている。【０００３】
特許文献１に代表されるビフェニルを分子骨格内に有するエポキシ樹脂は、高耐熱性、低熱膨張性、耐湿性などの諸物性で特に優れている。さらに、該エポキシ樹脂は、常温で結晶性状をもつことから、固形樹脂でありながらも、溶融時には液状樹脂並みの低粘度になるため、封止材に使用した場合，シリカを高充填化しても良好な流動性を保つことができる点で、作業性および性能の面で優れている。しかしながら、近年、耐熱性においてはより高い性能が求められ、一層の改善が必要となっている。耐熱性の向上には架橋密度の増加、すなわち多官能化が効果的であり、特許文献２および３のように、ビフェニル骨格に対して、フェノール類を繰り返し構造として導入したフェノール化合物を骨格とするエポキシ樹脂は、多官能化が行なわれているが、高分子量化する事で、軟化点や溶融粘度の上昇が起きる。また、高分子量化による多官能化では、近年の高い耐熱性の要求に応えるには不十分である。液状あるいは低溶融粘度を維持したまま耐熱性を向上させるためには、多官能かつ低分子量エポキシ樹脂を高純度で得る必要がある。
【先行技術文献】
【特許文献】
【０００４】
【特許文献１】特許第３９４７４９０号
【特許文献２】特許第３９８９４５８号
【特許文献３】特許第３４７６０２７号
【発明の概要】
【発明が解決しようとする課題】
【０００５】
本発明が解決しようとする課題は、その硬化物が、優れた耐熱性、低熱膨張性、高熱伝導性を発現し、かつ、液状もしくは低溶融粘度のビフェニル骨格含有エポキシ樹脂及びその製造方法を提供することにある。
【課題を解決するための手段】
【０００６】
本発明者らは鋭意検討した結果、フェノール誘導体の位置選択的クロスカップリング反応で得られた高純度の多価ヒドロキシビフェニルをグリシジル化したエポキシ樹脂は液状もしくは低溶融粘度であり、その硬化物は、耐熱性、低熱膨張性、熱伝導性において優れることを見出し、本発明を完成するに至った。【０００７】
すなわち、本発明は、下記の［１］〜［５］に関する。【０００８】
［１］
位置選択的クロスカップリング反応を含む製造工程により得られた多価ヒドロキシビフェニルと、エピハロヒドリンとを反応させる工程とを有することを特徴とする、下記式（１）で示されるビフェニル骨格含有エポキシ樹脂の製造方法。【０００９】
【化１】
0005812222.tif 000002
（式中、ｋ１、ｌ１はそれぞれ０〜４の整数、ｍ、ｎはそれぞれ１〜５の整数を表し、Ｒ1及びＲ2はそれぞれ独立して置換基を有していても良い炭素数１〜１０の炭化水素基を表し、Ｒ1及びＲ2はそれぞれ互いに同一でも異なっていても良い。（但し、ビフェニル骨格の左右のそれぞれのフェニル構造は異なる。））【００１０】
［２］
下記式（２）で表されるアリールボロン酸類、その無水物、エステルおよびボレート塩から選ばれる少なくとも一つの化合物と、
下記式（３）で表されるハロゲン化アリールまたはアリールスルホネートから選ばれる少なくとも一つの化合物とを用いるクロスカップリング反応である、［１］に記載のビフェニル骨格含有エポキシ樹脂の製造方法。【００１１】
【化２】
0005812222.tif 000003
【００１２】
【化３】
0005812222.tif 000004
（ｋ1、ｌ1はそれぞれ０〜４の整数、ｍ、ｎはそれぞれ１〜５の整数を表し、Ｒ1及びＲ2はそれぞれ独立して置換基を有していても良い炭素数１〜１０の炭化水素基を表し、Ｒ1及びＲ2はそれぞれ互いに同一でも異なっていても良く、Ｒ3及びＲ4はそれぞれ独立して水素原子、メチル基、ベンジル基、テトラヒドロピラニル基、テトラヒドロフリル基、メトキシメチル基、エトキシメチル基またはトリメチルシリル基、ｔｅｒｔ−ブチルジメチルシリル基、トリイソプロピルシリル基等のシリル基を表し、Ｘは塩素原子、臭素原子、ヨウ素原子、トリフラート、メシラート、トシラートまたはノシラートを表す。）【００１３】
［３］
［１］〜［２］のいずれかに記載の製造方法で得られることを特徴とする、式（１）で示されるビフェニル骨格含有エポキシ樹脂。【００１４】
【化４】
0005812222.tif 000005
（式中、ｋ１、ｌ１はそれぞれ０〜４の整数、ｍ、ｎはそれぞれ１〜５の整数を表し、Ｒ1及びＲ2はそれぞれ独立して置換基を有していても良い炭素数１〜１０の炭化水素基を表し、Ｒ1及びＲ2はそれぞれ互いに同一でも異なっていても良い。（但し、ビフェニル骨格の左右のそれぞれのフェニル構造は異なる。））【００１５】
［４］
［１］〜［２］のいずれかに記載の製造方法で得られることを特徴とする、式（４）で表される２，４，４’−トリヒドロキシビフェニル型エポキシ樹脂。【００１６】
【化５】
0005812222.tif 000006
【００１７】
（式中、ｋ１は０〜４の整数、ｌ１は０〜３の整数、Ｒ1及びＲ2はそれぞれ独立して置換基を有していても良い炭素数１〜１０の炭化水素基を表し、Ｒ1及びＲ2はそれぞれ互いに同一でも異なっていても良い。）【００１８】
［５］
式（５）で表される、３，４’，５−トリヒドロキシビフェニル型エポキシ樹脂。【００１９】
【化６】
0005812222.tif 000007
【００２０】
（式中、ｋ１は０〜４の整数、ｌ１は０〜３の整数、Ｒ1及びＲ2はそれぞれ独立して置換基を有していても良い炭素数１〜１０の炭化水素基を表し、Ｒ1及びＲ2はそれぞれ互いに同一でも異なっていても良い。）
【発明の効果】
【００２１】
本発明によれば、液状もしくは低溶融粘度で、良好な溶剤溶解性を示すビフェニル骨格含有エポキシ樹脂の製造方法およびエポキシ樹脂を提供でき、その硬化物は優れた耐熱性、低線膨張性、耐湿性や高熱伝導性を示す。
【図面の簡単な説明】
【００２２】
【図１】実施例1で得られた３，４’，５−トリグリシジルオキシビフェニルのGPCチャートである
【図２】実施例1で得られた３，４’，５−トリグリシジルオキシビフェニルのＣ１３ＮＭＲチャートである
【図３】実施例1で得られた３，４’，５−トリグリシジルオキシビフェニルのMSチャートである
【図４】実施例２で得られた２，４，４’−トリグリシジルオキシビフェニルのGPCチャートである
【図５】実施例２で得られた２，４，４’−トリグリシジルオキシビフェニルのＣ１３ＮＭＲチャートである
【図６】実施例２で得られた２，４，４’−トリグリシジルオキシビフェニルのMSチャートである
【発明を実施するための形態】
【００２３】
以下、本発明を詳細に説明する。
本発明は、多価ヒドロキシビフェニルにエピハロヒドリンを反応させる下記式（１）で示されるビフェニル骨格含有エポキシ樹脂の製造において、原料となる高純度の多価ヒドロキシビフェニルの製造工程において、位置選択的クロスカップリング反応を行うことを特徴としている。
【００２４】
【化７】
0005812222.tif 000008
【００２５】
（式中、ｋ1、ｌ1はそれぞれ０〜４の整数、ｍ、ｎはそれぞれ１〜５の整数を表し、Ｒ1及びＲ2はそれぞれ独立して置換基を有していても良い炭素数１〜１０の炭化水素基を表し、Ｒ1及びＲ2はそれぞれ互いに同一でも異なっていても良い。（但し、ビフェニル骨格の左右のそれぞれのフェニル構造は異なる。））
【００２６】
本発明のビフェニル骨格含有エポキシ樹脂の製造において、原料となる多価ヒドロキシビフェニルは、位置選択的クロスカップリング反応を含む製造方法で得ることを特徴とする。位置選択的クロスカップリング反応とは、二つの芳香環上の炭素間でＣ−Ｃ結合を形成してビフェニル構造を構築する際に、二つの結合する炭素の位置が限定されており、他の炭素の位置では結合が起こらない反応であり、高純度の多価ヒドロキシビフェニルを得る事ができる。すなわち、結合に関与する炭素上に水素原子以外のハロゲン等の置換基が存在し、金属触媒との置換基−金属交換によって進行する反応である。
【００２７】
ビフェニル骨格を構築するカップリング反応の中には、例えば特許文献１に記載の方法のように、反応中にフェノキシラジカルが生成して位置選択的にＣ−Ｃ結合が形成される反応もあるが、位置選択性を発現するには、原料の立体構造において水酸基の位置が限定されていることや副反応抑制のために置換基の導入等が必要であることなど、多くの制約があり、さらに、多量体や副反応物の生成抑制が難しいなど問題点がある。
【００２８】
一方、金属触媒との置換基−金属交換によって進行する反応では、水酸基が反応点のオルト位、メタ位、パラ位のどの位置にあっても良いことから構造選択の幅が広い点、クロスカップリングにおける副生成物であるホモカップリング物が生成しない点、および、多量体化が起こらない点で、高純度の多官能低分子エポキシ樹脂の前駆体を製造するのに好適である。
【００２９】
本発明における高純度の多価ヒドロキシビフェニルの製造方法に含まれる位置選択的カップリング反応は、Ｃ−Ｃ結合の形成に関与する炭素上に、金属触媒との間で置換基−金属交換が可能な置換基を有する原料を用いる反応であれば公知慣用の方法を用いることができる。
【００３０】
前記位置選択的クロスカップリング反応は、例えば、以下に示すアリール化合物のうち何れか二つを、下記に示す金属触媒を用いてカップリングする反応が挙げられる。前記アリール化合物は、例えば、クロロ、ブロモ、ヨード等のハロゲノ基；トリメチルシリル、トリメトキシシリル、トリフルオロシリル、クロロジメチルシリル等のシリル基；トリメチルスタニル、トリブチルスタニル等のスタニル基；ジヒドロキシボロニル等のボロニル基；トリフラート、ノナフラート、メシラート基、トシラート基等のスルホニル基等の置換基を有する化合物、もしくは、ハロゲン化アリールを原料として、マグネシウムや亜鉛で活性化したマグネシウムハライド誘導体、亜鉛ハライド誘導体である。前記アリール化合物のうち何れか二つをカップリングする金属触媒には、銅、亜鉛、ニッケル、コバルト、パラジウム、ジルコニウム、マンガン、ゲルマニウム、ビスマス、鉛、インジウム等から選ばれる少なくとも一つの金属またはその化合物を用いることが好ましい。前記金属の化合物とは、例えば、塩化物、臭化物、ヨウ化物、酢酸塩、アセチルアセトナート塩、炭酸塩、水酸化物、硝酸塩、有機錯体、活性炭担持物等である。
【００３１】
特に前記の反応例の中でも、反応基質の入手の容易さや取り扱いの簡便さ、副生成物の除去の容易さから、アリールボロン酸とハロゲン化アリール等を、有機パラジウム錯体等を触媒として塩基共存下で反応させる鈴木カップリング反応(Ｊ．Ｏｒｇａｎｏｍｅｔ．Ｃｈｅｍ．，５７６，１４７（１９９９）；  Ｓｙｎｔｈ．Ｃｏｍｍｕｎ．，１１，５１３（１９８１）)が好適である。すなわち、本発明の高純度の多価ヒドロキシビフェニルの製造方法における位置選択的ヘテロカップリング反応は、下記式（２）で表されるアリールボロン酸類、その無水物、エステルおよびボレート塩から選ばれる少なくとも一つの化合物と下記式（３）で表されるハロゲン化アリールまたはアリールスルホネートを、有機パラジウム錯体等を触媒として塩基共存下で反応を行うものである。
【００３２】
【化８】
0005812222.tif 000009
【００３３】
【化９】
0005812222.tif 000010
【００３４】
上記式（２）または（３）において、ｋ1、ｌ1はそれぞれ０〜４の整数、ｍ、ｎはそれぞれ１〜５の整数を表し、Ｒ1及びＲ2はそれぞれ独立して置換基を有していても良い炭素数１〜１０の炭化水素基を表し、Ｒ1及びＲ2はそれぞれ互いに同一でも異なっていても良く、Ｒ3及びＲ4はそれぞれ独立して水素原子、メチル基、ベンジル基、テトラヒドロピラニル基、テトラヒドロフリル基、メトキシメチル基、エトキシメチル基またはトリメチルシリル基、ｔｅｒｔ−ブチルジメチルシリル基、トリイソプロピルシリル基等のシリル基を表し、Ｘは塩素原子、臭素原子、ヨウ素原子、トリフラート、メシラート、トシラートまたはノシラートを表す。
【００３５】
前記炭素数１〜１０の炭化水素基としては、例えば、メチル基、エチル基、イソプロピル基、シクロヘキシル基等のアルキル基；ビニル基、アリル基、シクロプロペニル基等のアルケニル基；エチニル基、プロピニル基等のアルキニル基；フェニル基、トリル基、キシリル基、ナフチル基等のアリール基；ベンジル基、フェネチル基、ナフチルメチル基等のアラルキル基が挙げられる。前記の置換基は、本発明の製造工程に著しい影響を与えるものでなければいかなる置換基を有していても良い。本発明の製造工程により製造されるエポキシ樹脂における溶融粘度の低下と、その硬化物における架橋密度の増加を考慮すると、置換基は、水素原子もしくは炭素数１〜４の炭化水素基、さらに好ましくは水素原子もしくはメチル基、アリル基である。
【００３６】
Ｒ3及びＲ4は、水素原子、メチル基、ベンジル基、テトラヒドロピラニル基、テトラヒドロフリル基、メトキシメチル基、エトキシメチル基またはトリメチルシリル基、ｔｅｒｔ−ブチルジメチルシリル基、トリイソプロピルシリル基等のシリル基等が挙げられる。工業用に安価に入手可能である点で、水素原子もしくはメチル基が好ましい。
【００３７】
前記式（２）で表されるアリールボロン酸類は、脱水三量化した無水物もしくはボロン酸エステル、ボレート塩等の構造であっても良い。前記ボロン酸エステルには、例えば、−Ｂ（ＯＭｅ）２、Ｂ（ＯｉＰｒ）２等のアルキルエステル；カテコールやピナコールを縮合させた環状のエステル等が挙げられる。 また、前記ボレート塩には、トリフルオロボレート塩、トリヒドロキシボレート塩、ビシクロ［２，２，２］オクタンを有する有機環状トリオールボレート塩等が挙げられる。
【００３８】
前記式（３）におけるＸは、塩素原子、臭素原子、ヨウ素原子、トリフラート、メシラート、トシラートまたはノシラートである。 原料の入手の容易さと反応性の良さから、臭素原子またはヨウ素原子であることが好ましい。
前記式（２）および式（３）におけるｋ１およびｌ１は０〜４の整数、ｍおよびｎは１〜５の整数である。ｍとｎの和が大きいほど本発明の製造方法によって製造されるエポキシ樹脂は多官能となり、耐熱性は向上する一方で脆さと耐湿性は悪化する。したがって、ｍとｎの和は２〜８が好ましく、さらに好ましくは３〜６である。
【００３９】
前記式（２）のアリールボロン酸類と前記式（３）のハロゲン化アリールもしくはアリールスルホネートのモル比に特に制限はないが、１：１〜５：１が好ましく、収率がよい点で１：１〜２：１がさらに好ましい。
【００４０】
前記式（２）のアリールボロン酸類と前記式（３）のハロゲン化アリール等のカップリング反応で用いられる金属触媒は、例えば、パラジウム−活性炭素、テトラキス（トリフェニルホスフィン）パラジウム（０）、ビス（ジベンジリデンアセトン）パラジウム（０）、トリス（ジベンジリデンアセトン）ジパラジウム（０）等の０価のパラジウム化合物や、酢酸パラジウム（ＩＩ）、塩化パラジウム（ＩＩ）、ビス（トリフェニルホスフィン）パラジウム（ＩＩ）ジクロリド、［１，１’−ビス（ジフェニルホスフィノ）フェロセン］パラジウム（ＩＩ）ジクロリド、［１，４−ビス（ジフェニルホスフィノ）ブタン］パラジウム(ＩＩ) ジクロリド、ビス（アセトニトリル）パラジウム（ＩＩ）ジクロリド、ビス（ベンゾニトリル）パラジウム（ＩＩ）ジクロリド、アリルパラジウム（ＩＩ）クロリド２量体、シクロペンタジエニルアリルパラジウム（ＩＩ）、水酸化パラジウム等の２価のパラジウム化合物が挙げられる。また、パラジウム化合物以外にも、ビス（トリフェニルホスフィン）ニッケルクロリド、テトラキス（トリフェニルホスフィン）ニッケル等のニッケル化合物等が挙げられる。また、必要に応じてそれらを２種以上を用いることもできる。尚、該パラジウム化合物は、反応中、溶解していても、何らかの担体に担持されていてもよい。中でも、第三級ホスフィンを配位子として有するパラジウム錯体は収率がよい点で好ましく、入手容易であり収率がよい点で、トリフェニルホスフィンを配位子として有するパラジウム錯体がさらに好ましい。用いるパラジウム触媒の量は、ハロゲン化アリールもしくはアリールスルホネート１モルに対し、通常０．００００１〜０．１モル、好ましくは０．００１〜０．０５モルである。
【００４１】
また、前記式（２）のアリールボロン酸類と前記式（３）のハロゲン化アリール等のカップリング反応は、ホスフィン類やイミン類の存在下で反応を行うことができる。中でも、トリアリールホスフィン類の存在下で行うのが好ましく、さらには、トリフェニルホスフィンの存在下で行うのがより好ましい。前記ホスフィン類やイミン類を用いる場合、その使用量は、通常、パラジウム化合物１モルに対して０．５〜５．０モルであり、好ましくは１．０〜２．２モルである。
【００４２】
前記式（２）のアリールボロン酸類と前記式（３）のハロゲン化アリール等のカップリング反応は、塩基の存在下に実施することが必須である。用いることのできる塩基としては、例えば、酸化リチウム、水酸化ナトリウム、水酸化カリウムのようなアルカリ金属水酸化物；水酸化マグネシウム、水酸化カルシウムのようなアルカリ土類金属水酸化物；炭酸ナトリウム、炭酸カリウム、炭酸セシウムのようなアルカリ金属炭酸塩；炭酸水素ナトリウム、炭酸水素カリウムのようなアルカリ金属重炭酸塩；酢酸ナトリウム、酢酸カリウムのようなアルカリ金属酢酸塩；リン酸ナトリウムのようなアルカリ金属リン酸塩等の無機塩基；水素化ナトリウム、水素化カリウム等の金属水素化物類；ナトリウムメトキシド、ナトリウムエトキシド、カリウムｔｅｒｔ−ブトキシド等のアルコール金属塩類；トリエチルアミン、Ｎ，Ｎ−ジメチルアニリン、ピリジン、４−Ｎ，Ｎ−ジメチルアミノピリジン、１，８−ジアザビシクロ［５．４．０］−７−ウンデセン等の有機塩基を挙げることができ、これらを単独もしくは必要に応じて２種以上を併用して用いることができる。中でも、収率がよい点でアルカリ金属炭酸塩が好ましい。塩基の使用量は、ハロゲン化アリールもしくはアリールスルホネート１モルに対し、０．５〜５．０モル、好ましくは１．０〜２．０モルである。 
【００４３】
前記式（２）のアリールボロン酸類と前記式（３）のハロゲン化アリール等のカップリング反応は、通常、溶媒を用いて行われる。使用する溶媒は、例えば、ジエチルエーテル、テトラヒドロフラン（ＴＨＦ）、ジオキサン等のエーテル類；ベンゼン、トルエン、キシレン又はクロロベンゼン等の芳香族炭化水素類；Ｎ，Ｎ−ジメチルホルムアミド（ＤＭＦ）、Ｎ，Ｎ−ジメチルアセトアミド、Ｎ−メチル−２−ピロリドン、ジメチルスルホキシド、スルホラン等の非プロトン性極性溶媒；アセトニトリル、プロピオニトリル等のニトリル類；酢酸エチル、プロピオン酸エチル等のエステル類；ペンタン、ヘキサン、シクロヘキサン、ヘプタン等の脂肪族炭化水素類；メタノール、エタノール等のアルコール類；水が挙げられ、これらを単独もしくは必要に応じて２種以上を併用して用いることができる。溶媒の使用量は、ハロゲン化アリールもしくはアリールスルホネートに対し、通常０．１重量倍〜５０重量倍、好ましくは０．５重量倍〜２０重量倍である。 
【００４４】
前記式（２）のアリールボロン酸類と前記式（３）のハロゲン化アリール等のカップリング反応は、０〜１５０℃で行われる。反応時間は反応温度、反応基質、反応量等により異なるが、通常１０分〜２０時間の範囲である。
【００４５】
本発明における高純度の多価ヒドロキシビフェニルの製造工程において、前記式（２）および式（３）におけるＲ3またはＲ4が水素原子以外の場合、位置選択的クロスカップリング反応後、水酸基の保護基は公知慣用の方法にて脱保護される。
【００４６】
本発明のビフェニル骨格含有エポキシ樹脂の製造方法は、前記フェノール誘導体の位置選択的カップリング反応で合成した高純度の多価ヒドロキシビフェニルとエピハロヒドリンを反応させる工程を含む。前記工程は、具体的には、例えばフェノール化合物中のフェノール性水酸基のモル数に対し、エピハロヒドリンを２〜１０倍量（モル基準）となる割合で添加し、更に、フェノール性水酸基のモル数に対し０．９〜２．０倍量（モル基準）の塩基性触媒を一括添加または徐々に添加しながら２０〜１２０℃の温度で０．５〜１０時間反応させる方法が挙げられる。この塩基性触媒は固形でもその水溶液を使用してもよく、水溶液を使用する場合は、連続的に添加すると共に、反応混合物中から減圧下、または常圧下、連続的に水及びエピハロヒドリン類を留出せしめ、更に分液して水は除去しエピハロヒドリンは反応混合物中に連続的に戻す方法でもよい。
【００４７】
なお、工業生産を行う際、エポキシ樹脂生産の初バッチでは仕込みに用いるエピハロヒドリン類の全てが新しいものであるが、次バッチ以降は、粗反応生成物から回収されたエピハロヒドリン類と、反応で消費される分で消失する分に相当する新しいエピハロヒドリン類とを併用することが可能であり、経済的に好ましい。この時、使用するエピハロヒドリンは特に限定されないが、例えばエピクロルヒドリン、エピブロモヒドリン、β−メチルエピクロルヒドリン等が挙げられる。なかでも工業的入手が容易なことからエピクロルヒドリンが好ましい。
【００４８】
また、前記塩基性触媒は、具体的には、アルカリ土類金属水酸化物、アルカリ金属炭酸塩及びアルカリ金属水酸化物等が挙げられる。特にエポキシ樹脂合成反応の触媒活性に優れる点からアルカリ金属水酸化物が好ましく、例えば水酸化ナトリウム、水酸化カリウム等が挙げられる。使用に際しては、これらの塩基性触媒を１０〜５５質量％程度の水溶液の形態で使用してもよいし、固形の形態で使用しても構わない。また、有機溶媒を併用することにより、エポキシ樹脂の合成における反応速度を高めることができる。このような有機溶媒としては特に限定されないが、例えば、アセトン、メチルエチルケトン等のケトン類、メタノール、エタノール、１−プロピルアルコール、イソプロピルアルコール、１−ブタノール、セカンダリーブタノール、ターシャリーブタノール等のアルコール類、メチルセロソルブ、エチルセロソルブ等のセロソルブ類、テトラヒドロフラン、１、４−ジオキサン、１、３−ジオキサン、ジエトキシエタン等のエーテル類、アセトニトリル、ジメチルスルホキシド、ジメチルホルムアミド等の非プロトン性極性溶媒等が挙げられる。これらの有機溶媒は、それぞれ単独で使用してもよいし、また、極性を調整するために適宜２種以上を併用してもよい。
【００４９】
前述のエポキシ化反応の反応物を水洗後、加熱減圧下、蒸留によって未反応のエピハロヒドリンや併用する有機溶媒を留去する。また更に加水分解性ハロゲンの少ないエポキシ樹脂とするために、得られたエポキシ樹脂を再びトルエン、メチルイソブチルケトン、メチルエチルケトンなどの有機溶媒に溶解し、水酸化ナトリウム、水酸化カリウムなどのアルカリ金属水酸化物の水溶液を加えてさらに反応を行うこともできる。この際、反応速度の向上を目的として、４級アンモニウム塩やクラウンエーテル等の相関移動触媒を存在させてもよい。相関移動触媒を使用する場合のその使用量としては、用いるエポキシ樹脂１００質量部に対して０．１〜３．０質量部となる割合であることが好ましい。反応終了後、生成した塩を濾過、水洗などにより除去し、更に、加熱減圧下トルエン、メチルイソブチルケトンなどの溶剤を留去することにより目的とする本発明のビフェニル骨格含有エポキシ樹脂を得ることができる。
なお、本発明のビフェニル骨格含有エポキシ樹脂の製造方法は、前記フェノール誘導体の位置選択的カップリング反応で合成した高純度の多価ヒドロキシビフェニルに、本発明の効果を損なわない範囲で、他の多価フェノールを併用して、エピハロヒドリンと反応させても良い。
【００５０】
さらに本発明の製造方法によれば、前記位置選択的クロスカップリング反応を含む製造工程により得られた式（６）で表される２，４，４’−トリヒドロキシビフェニルにエピハロヒドリンを反応させることで、下記式（４）で表される２，４，４’−トリヒドロキシビフェニル型エポキシ樹脂を製造することができる。
【００５１】
【化１０】
0005812222.tif 000011
【００５２】
【化１１】
0005812222.tif 000012
【００５３】
（式中、ｋ１は０〜４の整数、ｌ１は０〜３の整数、Ｒ1及びＲ2はそれぞれ独立して置換基を有していても良い炭素数１〜１０の炭化水素基を表し、Ｒ1及びＲ2はそれぞれ互いに同一でも異なっていても良い。）
【００５４】
該エポキシ樹脂の製造方法は、具体的には、例えば
（ｉ）式（７）で表されるアリールボロン酸と、式（８）で表されるハロゲン化アリールまたはアリールスルホネートとを用いて、有機パラジウム錯体等を触媒として塩基共存下で反応させる工程、
（ｉｉ）式（７）および式（８）においてＲ3及びＲ4が水素原子以外の場合、水酸基の脱保護を行う工程、
（ｉｉｉ）前記(ｉ)または(ｉｉ)の工程で得られた、前記式（６）で表される２，４，４’−トリヒドロキシビフェニルにエピハロヒドリンを反応させ、前記式（４）で表される２，４，４’−トリヒドロキシビフェニル型エポキシ樹脂を製造する工程、
からなる方法が挙げられる。ただし、前記式（６）で表される２，４，４’−トリヒドロキシビフェニル誘導体を製造する工程で、前述の金属触媒との置換基−金属交換によって進行する位置選択的カップリング反応を行っていれば、原料およびカップリング方法はこの限りではない。
【００５５】
【化１２】
0005812222.tif 000013
【００５６】
【化１３】
0005812222.tif 000014
【００５７】
（ｋ１は０〜４の整数、ｌ１は０〜３の整数、Ｒ1及びＲ2はそれぞれ独立して置換基を有していても良い炭素数１〜１０の炭化水素基を表し、Ｒ1及びＲ2はそれぞれ互いに同一でも異なっていても良く、Ｒ3及びＲ4はそれぞれ独立して水素原子、メチル基、ベンジル基、テトラヒドロピラニル基、テトラヒドロフリル基、メトキシメチル基、エトキシメチル基またはトリメチルシリル基、ｔｅｒｔ−ブチルジメチルシリル基、トリイソプロピルシリル基等のシリル基を表し、Ｘは塩素原子、臭素原子、ヨウ素原子、トリフラート、メシラート、トシラートまたはノシラートを表す。）
【００５８】
さらに本発明の製造方法によれば、前記位置選択的クロスカップリング反応を含む製造工程により得られた式（９）で表される３，４’ ，５−トリヒドロキシビフェニルにエピハロヒドリンを反応させることで、下記式（５）で表される３，４’ ，５−トリヒドロキシビフェニル型エポキシ樹脂を製造することができる。
【００５９】
【化１４】
0005812222.tif 000015
【００６０】
【化１５】
0005812222.tif 000016
【００６１】
（式中、ｋ１は０〜４の整数、ｌ１は０〜３の整数、Ｒ1及びＲ2はそれぞれ独立して置換基を有していても良い炭素数１〜１０の炭化水素基を表し、Ｒ1及びＲ2はそれぞれ互いに同一でも異なっていても良い。）
【００６２】
該エポキシ樹脂の製造方法は、具体的には、例えば
（ｉ）式（７）で表されるアリールボロン酸と、式（１０）で表されるハロゲン化アリールまたはアリールスルホネートとを用いて、有機パラジウム錯体等を触媒として塩基共存下で反応させる工程、
（ｉｉ）式（７）および式（１０）においてＲ3及びＲ4が水素原子以外の場合、水酸基の脱保護を行う工程、
（ｉｉｉ）前記(ｉ)または(ｉｉ)の工程で得られた、前記式（９）で表される３，４’ ，５−トリヒドロキシビフェニルにエピハロヒドリンを反応させ、前記式（５）で表される３，４’ ，５−トリヒドロキシビフェニル型エポキシ樹脂を製造する工程、
からなる方法が挙げられる。ただし、前記式（９）で表される３，４’ ，５−トリヒドロキシビフェニルを製造する工程で、前述の金属触媒との置換基−金属交換によって進行する位置選択的カップリング反応を行っていれば、原料およびカップリング方法はこの限りではない。
【００６３】
【化１６】
0005812222.tif 000017
【００６４】
【化１７】
0005812222.tif 000018
【００６５】
（ｋ１は０〜４の整数、ｌ１は０〜３の整数、Ｒ1及びＲ2はそれぞれ独立して置換基を有していても良い炭素数１〜１０の炭化水素基を表し、Ｒ1及びＲ2はそれぞれ互いに同一でも異なっていても良く、Ｒ3及びＲ4はそれぞれ独立して水素原子、メチル基、ベンジル基、テトラヒドロピラニル基、テトラヒドロフリル基、メトキシメチル基、エトキシメチル基またはトリメチルシリル基、ｔｅｒｔ−ブチルジメチルシリル基、トリイソプロピルシリル基等のシリル基を表し、Ｘは塩素原子、臭素原子、ヨウ素原子、トリフラート、メシラート、トシラートまたはノシラートを表す。）
【００６６】
前記の２，４，４’−トリヒドロキシビフェニル型エポキシ樹脂および３，４’，５−トリヒドロキシビフェニル型エポキシ樹脂の硬化物は、ビフェニル骨格に由来する優れた耐熱性、低熱膨張性とともに、極めて優れた熱伝導性を示す。
既存の優れた耐熱性を示すエポキシ樹脂として、ナフタレン型４官能エポキシ樹脂（ＤＩＣ（株）社製  ＨＰ−４７００、エポキシ当量１６０〜１７０ｇ／ｅｑ、軟化点８５〜９５℃、１５０℃溶融粘度０．３〜０．６Ｐａ・ｓ、重量平均分子量６４８）等の多官能低分子エポキシ樹脂が知られている。この既存エポキシ樹脂は非常に高い耐熱性を示す硬化物を作製できる一方で、固形であり溶融粘度が高いため作業性が悪く、さらに、硬化剤を使用しない単独硬化物は作成できない。一方、本発明の２，４，４’−トリヒドロキシビフェニル型エポキシ樹脂および３，４’，５−トリヒドロキシビフェニル型エポキシ樹脂は、液状または低融点の結晶であり低溶融粘度であるため作業性が良く、例えば前述した単独硬化物の作成が可能であり、また、既存樹脂に比べシリカをさらに高充填できるため、低熱膨張性、難燃性および熱伝導性がより優れた封止材の作成が可能である。
また、多くの既存液状エポキシ樹脂はビスフェノールＡ型エポキシ樹脂等の２官能のグリシジルエーテル型エポキシ樹脂または脂環式エポキシ樹脂であるため、それらの硬化物は高い耐熱性を発現することができない。既存液状エポキシ樹脂の中でも耐熱性が高いナフタレン型２官能エポキシ樹脂（ＤＩＣ（株）社製  ＨＰ−４０３２Ｄ、エポキシ当量１３６〜１４８ｇ／ｅｑ、粘度５０〜６０Ｐａ・ｓ）であっても、近年の先端材料分野における要求性能には達していない。しかし、本発明の前記２，４，４’−トリヒドロキシビフェニル型エポキシ樹脂は、これらを単独もしくは他の液状エポキシ樹脂と併用して高耐熱の液状封止材または液状接着剤等を作製することができ、さらなる耐熱性が求められる用途への展開が可能である。
【実施例】
【００６７】
本発明を実施例、比較例により具体的に説明する。尚、１５０℃における溶融粘度及び軟化点、融点、ＧＰＣ、ＮＭＲ、ＭＳスペクトルは以下の条件にて測定した。      
１）１５０℃における溶融粘度：ＡＳＴＭ  Ｄ４２８７に準拠し、以下の機器で測定した。
機器名  ：（株）コーデックス製  ＭＯＤＥＬ  ＣＶ−１Ｓ
２）軟化点測定法：ＪＩＳ  Ｋ７２３４に準拠し、グリセリンを熱媒とし、ボール＆リング（Ｂ＆Ｒ）法にて測定した。
機器名  ：（株）メイテック製  ＡＳＰ−Ｍ２型
昇温速度：５／ｍｉｎ  
３）融点：示差熱熱量重量同時測定装置（日立ハイテクサイエンス社製ＴＧ／ＤＴＡ６２００）を用いて測定した。
測定条件  
測定温度：室温〜３００℃
測定雰囲気：窒素
昇温速度：１０℃／ｍｉｎ
４）ＧＰＣ：測定条件は以下の通り。      
測定装置  ：ショーデックス製「ＧＰＣ−１０４」、
カラム：ショーデックス製「ＫＦ−４０１ＨＱ」
＋ショーデックス製「ＫＦ−４０１ＨＱ」
＋ショーデックス製「ＫＦ−４０２ＨＱ」  
＋ショーデックス製「ＫＦ−４０２ＨＱ」
検出器：  ＲＩ（示差屈折率計）      
データ処理：ウォーターズ株式会社製「Ｅｍｐｏｗｅｒ  ２」      
測定条件：  カラム温度  ４０℃      
移動相：  テトラヒドロフラン      
流速：  １．０ｍｌ／分      
標準  ： （使用ポリスチレン）      
ウォーターズ株式会社製「Ｐｏｌｙｓｔｙｒｅｎｅ  Ｓｔａｎｄａｒｄ  ４００」
試料  ：  樹脂固形分換算で１．０質量％のテトラヒドロフラン溶液をマイクロフィルターでろ過したもの（５０μｌ）。      
５）ＮＭＲ：日本電子株式会社製  ＮＭＲ  ＬＡ３００
溶媒    ：アセトン‐ｄ６
６）ＭＳ  ：日本電子株式会社製  ガスクロマトグラフ飛行時間質量分析計ＪＭＳ−Ｔ１００ＧＣ
イオン化モード：ＦＤ
カソード電圧：−１０ｋＶ  
エミッタ電流：０ｍＡ  →  ４０ｍＡ［２５．６  ｍＡ／ｍｉｎ．］
溶媒：テトラヒドロフラン
サンプル濃度：２％【００６８】
合成例１
（３，４’，５−メトキシビフェニルの合成）
温度計、撹拌機、還流冷却器を取り付けたフラスコに、窒素ガスパージを施しながら、１−ブロモ−３，５−ジメトキシベンゼン１１０ｇ、イソプロピルアルコール（以下ＩＰＡ）２５７ｇ及び炭酸カリウム１３９ｇを水１０７ｇに予め溶解した溶液を仕込み、攪拌しながら反応容器内を窒素置換した後、テトラキストリフェニルホスフィンパラジウム（０）５．９ｇを加え、さらに４−メトキシフェニルボロン酸８３ｇを予めＩＰＡ１０９ｇに溶解した溶液を滴下した。反応液を３時間加熱還流したのち、水５００ｍＬを加え、ＩＰＡ層を分離し、水層を分液漏斗に移しトルエン５００ｍＬを加え抽出した。有機層をそれぞれ飽和食塩水で洗浄した。真空下で溶媒を留去した後、トルエン５００ｍＬを加え、沈殿物をろ別し、トルエンを減圧留去した。得られた粗生成物にメタノール２００ｍＬを加え、沈殿物をろ取し、５０℃の真空乾燥機中で５時間乾燥させ、３，４’，５−トリメトキシビフェニル１１３ｇを得た。【００６９】
合成例２
（３，４’，５−トリヒドロキシビフェニルの合成）
温度計、撹拌機、還流冷却器を取り付けたフラスコに、窒素ガスパージを施しながら、合成例１で得られた３，４’，５−トリメトキシビフェニル１００ｇとヨウ化ナトリウム４８８ｇ及びアセトニトリル６２８ｇを仕込んだ後、塩化トリメチルシラン３５６ｇを滴下し、５０℃で１８時間反応した。反応液を室温まで冷却し、水５００ｍＬを加えた。アセトニトリルを減圧留去し、酢酸エチル１Ｌを加え、混合液を分液漏斗に移し、有機層を分離した後、さらに、水層を酢酸エチルで抽出した。合わせた有機層を飽和炭酸水素ナトリウム水溶液および飽和食塩水で洗浄した。酢酸エチル溶液を２００ｍＬ程度まで減圧濃縮して、析出した３，４’，５−トリヒドロキシビフェニルを主成分とする結晶をろ取した。得られた残渣に酢酸エチル５０ｍＬとトルエン１５０ｍＬを加えて８０℃で１０分加熱撹拌し、溶け残った沈殿をろ取し、５０℃の真空乾燥機中で５時間乾燥させ、３，４’，５−トリヒドロキシビフェニル６２ｇを得た。【００７０】
合成例３
（２，４，４’−トリメトキシビフェニルの合成）
温度計、撹拌機、還流冷却器を取り付けたフラスコに、窒素ガスパージを施しながら、１−ブロモ−２，４−ジメトキシベンゼン１１０ｇ、ＩＰＡ２５７ｇ及び炭酸カリウム１３９ｇを水１０７ｇに予め溶解した溶液を仕込み、攪拌しながら反応容器内を窒素置換した後、テトラキストリフェニルホスフィンパラジウム（０）５．９ｇを加え、さらに４−メトキシフェニルボロン酸８３ｇを予めＩＰＡ１０９ｇに溶解した溶液を滴下した。反応液を３時間加熱還流したのち、水５００ｍＬを加え、ＩＰＡ層を分離し、水層を分液漏斗に移しトルエン５００ｍＬを加え抽出した。有機層をそれぞれ飽和食塩水で洗浄した。真空下で溶媒を留去した後、トルエン５００ｍＬを加え、沈殿物をろ別し、トルエンを減圧留去した。得られた粗生成物にメタノール２００ｍＬを加え、沈殿物をろ取し、５０℃の真空乾燥機中で５時間乾燥させ、２，４，４’−トリメトキシビフェニル１０５ｇを得た。【００７１】
合成例４
（２，４，４’−トリヒドロキシビフェニルの合成）
温度計、撹拌機、還流冷却器を取り付けたフラスコに、窒素ガスパージを施しながら、合成例３で得られた２，４，４’−トリメトキシビフェニル１００ｇとヨウ化ナトリウム４８８ｇ及びアセトニトリル６２８ｇを仕込んだ後、塩化トリメチルシラン３５６ｇを滴下し、６０℃で８時間反応した。反応液を室温まで冷却し、水５００ｍＬを加えた。アセトニトリルを減圧留去し、酢酸エチル１Ｌを加え、混合液を分液漏斗に移し、有機層を分離した後、さらに、水層を酢酸エチルで抽出した。合わせた有機層を飽和炭酸水素ナトリウム水溶液および飽和食塩水で洗浄した。酢酸エチル溶液を２００ｍＬ程度まで減圧濃縮して、析出した２，４，４’−トリヒドロキシビフェニルを主成分とする結晶をろ取した。得られた残渣に酢酸エチル５０ｍＬとトルエン１５０ｍＬを加えて８０℃で１０分加熱撹拌し、溶け残った沈殿をろ取し、５０℃の真空乾燥機中で５時間乾燥させ、２，４，４’−トリヒドロキシビフェニル５２ｇを得た。【００７２】
実施例１
（３，４’，５−トリヒドロキシビフェニル型エポキシ樹脂の合成）
温度計、滴下ロート、冷却管、撹拌機を取り付けたフラスコに、窒素ガスパージを施しながら、合成例２で得た３，４’，５−トリヒドロキシビフェニル４３ｇ、エピクロルヒドリン２９５ｇ、ｎ−ブタノール１０３ｇを仕込み溶解させた。４０℃に昇温した後に、４８質量％水酸化ナトリウム水溶液５３ｇを８時間要して添加し、その後更に５０℃に昇温し更に１時間反応させた。反応終了後、水８３ｇを加えて静置した後、下層を棄却した。その後、１５０℃減圧下で未反応エピクロルヒドリンを留去した。それで得られた粗エポキシ樹脂にメチルイソブチルケトン１１８ｇを加え溶解した。更にこの溶液に１０質量％水酸化ナトリウム水溶液６７ｇを添加して８０℃で２時間反応させた後に洗浄液のｐＨが中性となるまで水洗を３回繰り返した。次いで共沸によって系内を脱水し、精密濾過を経た後に、溶媒を減圧下で留去して目的のエポキシ樹脂である３，４’，５−トリグリシジルオキシビフェニル（Ａ−１）６２ｇを得た。得られたエポキシ樹脂（Ａ−１）は常温で融点９７℃の結晶で、溶融粘度（測定法：ＩＣＩ粘度計法、測定温度：１５０℃）は０．２７ｄＰａ・ｓ、エポキシ当量は１３５ｇ／当量であった。得られたエポキシ樹脂のＧＰＣチャートを図１に、Ｃ１３ＮＭＲチャートを図２に、ＭＳスペクトルを図３に示す。ＭＳスペクトルから３，４’，５−トリグリシジルオキシビフェニル（Ａ−１）を示す３７０のピークが検出された。なお、図１のＧＰＣチャートにおいて、検量線から求めた測定分子量は実際の分子量との間にずれが生じるので、各ピークの分子量をＭＳスペクトルを元に修正した。【００７３】
実施例２
（２，４，４’−トリヒドロキシビフェニル型エポキシ樹脂の合成）
温度計、滴下ロート、冷却管、撹拌機を取り付けたフラスコに、窒素ガスパージを施しながら、合成例４で得た２，４，４’−トリヒドロキシビフェニル４３ｇ、エピクロルヒドリン２９５ｇ、ｎ−ブタノール１０３ｇを仕込み溶解させた。４０℃に昇温した後に、４８質量％水酸化ナトリウム水溶液５３ｇを８時間要して添加し、その後更に５０℃に昇温し更に１時間反応させた。反応終了後、水８３ｇを加えて静置した後、下層を棄却した。その後、１５０℃減圧下で未反応エピクロルヒドリンを留去した。それで得られた粗エポキシ樹脂にメチルイソブチルケトン１１８ｇを加え溶解した。更にこの溶液に１０質量％水酸化ナトリウム水溶液６７ｇを添加して８０℃で２時間反応させた後に洗浄液のｐＨが中性となるまで水洗を３回繰り返した。次いで共沸によって系内を脱水し、精密濾過を経た後に、溶媒を減圧下で留去して目的のエポキシ樹脂である２，４，４’−トリグリシジルオキシビフェニル（Ａ−２）６３ｇを得た。得られたエポキシ樹脂（Ａ−２）は常温で粘度９４３Ｐａ・ｓの液状で、溶融粘度（測定法：ＩＣＩ粘度計法、測定温度：１５０℃）は０．１４ｄＰａ・ｓ、エポキシ当量は１３３ｇ／当量であった。得られたエポキシ樹脂のＧＰＣチャートを図４に、Ｃ１３ＮＭＲチャートを図５に、ＭＳスペクトルを図６に示す。ＭＳスペクトルから２，４，４’−トリグリシジルオキシビフェニル（Ａ−２）を示す３７０のピークが検出された。なお、図４のＧＰＣチャートにおいて、検量線から求めた測定分子量は実際の分子量との間にずれが生じるので、各ピークの分子量をＭＳスペクトルを元に修正した。【００７４】
実施例３〜８および比較例１〜５
実施例１〜２で得られた本発明のエポキシ樹脂（Ａ−１、Ａ−２）及び比較用エポキシ樹脂として、３，３’ ，５，５’−テトラメチル−４，４’−ビフェノール型エポキシ樹脂（Ａ−３）、ナフタレン型４官能エポキシ樹脂ＨＰ−４７００（ＤＩＣ（株）社製）（Ａ−４）、ナフタレン型２官能エポキシ樹脂ＨＰ−４０３２Ｄ（ＤＩＣ（株）社製）（Ａ−５）、硬化剤としてフェノールノボラック型フェノール樹脂ＴＤ−２１３１（ＤＩＣ（株）社製、水酸基当量１０４ｇ／当量）、無水メチルハイミック酸ＭＨＡＣ−Ｐ（日立化成（株）社製、中和当量８９ｇ／当量）、硬化促進剤としてトリフェニルホスフィン（ＴＰＰ）、イミダゾール（２Ｐ４ＭＨＺ-ＰＷおよび２Ｅ４ＭＺ（共に四国化成工業（株）社製））を用いて表１に示した組成で配合し、それぞれ下記の硬化条件（Ｉ）〜（ＩＩＩ）の何れかの条件にて作成した硬化物について耐熱性、線膨張係数、熱伝導度を評価した。各エポキシ樹脂の性状とその硬化物の性状を表１に示す。
＜硬化条件（Ｉ）＞
配合物を１１ｃｍ×９ｃｍ×２．４ｍｍの型枠に流し込み、プレスで１５０℃の温度で１０分間成型した後、型枠から成型物を取出し、次いで、１７５℃の温度で５時間硬化した。
＜硬化条件（ＩＩ）＞
配合物を６ｃｍ×１１ｃｍ×０．８ｍｍの型枠に流し込み、１３０℃の温度で２時間仮硬化した後、型枠から成型物を取出し、次いで、１７０℃の温度で２時間、さらに２５０℃の温度で８時間硬化した。
＜硬化条件（ＩＩＩ）＞
配合物を６ｃｍ×１１ｃｍ×０．８ｍｍの型枠に流し込み、１１０℃の温度で２時間仮硬化した後、型枠から成型物を取出し、次いで、２５０℃の温度で２時間硬化した。
＜耐熱性（ガラス転移温度；Ｔｇ（ＤＭＡ）＞
粘弾性測定装置（ＤＭＡ：レオメトリック社製固体粘弾性測定装置ＲＳＡＩＩ、レクタンギュラーテンション法；周波数１Ｈｚ、昇温速度３℃／ｍｉｎ）を用いて、弾性率変化が最大となる（ｔａｎδ変化率が最も大きい）温度をガラス転移温度として評価した。
＜耐熱性（５％重量減少温度）＞
示差熱熱量重量同時測定装置（日立ハイテクサイエンス社製ＴＧ／ＤＴＡ６２００）を用いて、５％重量減少温度を測定した。
測定条件  
測定温度：室温〜５００℃
測定雰囲気：窒素
昇温速度：１０℃／ｍｉｎ
＜線膨張係数＞
熱機械分析装置（ＴＭＡ：島津製作所社製ＴＭＡ−５０）を用いて、引張モードで熱機械分析を行った。
測定条件
荷重：１．５ｇ
昇温速度：１０℃／分で２回
測定温度範囲：５０℃から３００℃
上記条件での測定を同一サンプルにつき２回実施し、２回目の測定における、２５℃か
ら２８０℃の温度範囲における平均膨張係数を線膨張係数として評価した。【００７５】
＜熱伝導度＞
熱伝導率（λ）を、密度（ρ）、熱拡散率（α）、比熱容量（Ｃ）を用いて、λ＝αρＣの式に基づき、算出した。比重、熱拡散率および比熱容量は、それぞれ、以下に示す方法により求めた。
（１）比重
電子天秤ＣＰ２２４Ｓおよび比重測定キットＹＤＫ０１ＣＰ（ザイリトリウス社製）を用いて、比重を測定した。
（２）熱拡散率
熱拡散率測定装置ＬＦＡ４４７Ｎａｎｏｆｌａｓｈ（ＮＥＴＺＳＣＨ社製）を用いて、２５℃における熱拡散率を測定した。
（３）比熱容量
示差走査熱量計ＥＸＳＴＡＲ７２００（日立ハイテクサイエンス社製）により、２５℃における比熱容量を算出した。
測定条件  
測定温度：−２０〜１００℃
測定雰囲気：窒素
昇温速度：１０℃／ｍｉｎ【００７６】
【表１】
0005812222.tif 000019
【産業上の利用可能性】
【００７７】
フェノール誘導体の位置選択的クロスカップリング反応を含む製造工程により得られた多価ヒドロキシビフェニルをグリシジル化したエポキシ樹脂は、液状もしくは低溶融粘度であり、その硬化物は、耐熱性、低熱膨張性、熱伝導性において優れた性能を示す。
【図１】
0005812222.tif 000025
【図２】
0005812222.tif 000026
【図３】
0005812222.tif 000027
【図４】
0005812222.tif 000028
【図５】
0005812222.tif 000029
【図６】
0005812222.tif 000030